(57)【特許請求の範囲】
【請求項１】
トナー像を担持する像担持体と、前記像担持体上のトナー像が１次転写位置で静電的に１次転写される中間転写体と、前記像担持体上における正規のトナーの極性とは逆極性の直流電圧に交流電圧が重畳された電圧が印加される帯電部材と、を有し、前記帯電部材は、前記中間転写体上のトナー像が転写材に２次転写された後、前記中間転写体上に残留する残留トナーを帯電し、前記帯電部材により帯電された前記残留トナーは前記１次転写位置で前記像担持体に転写される画像形成装置において、
前記中間転写体の表面粗さＲｚと前記帯電部材の表面粗さＲｚの和は１μｍ以上５０μｍ以下であることを特徴とする画像形成装置。
【請求項２】
前記中間転写体の表面粗さＲｚは３０μｍ以下であることを特徴とする請求項１の画像形成装置。
【請求項３】
前記１次転写位置において、前記残留トナーが前記像担持体に転写されるのと同時に、前記像担持体上の次のトナー像は前記中間転写体に１次転写されることを特徴とする請求項１又は２の画像形成装置。
【請求項４】
前記帯電部材は、前記中間転写体に対して接離可能であり、前記残留トナーを帯電するときは、前記帯電部材は前記中間転写体に当接することを特徴とする請求項１乃至３のいずれかの画像形成装置。
【請求項５】
前記帯電部材は回転可能なローラであることを特徴とする請求項１乃至４のいずれかの画像形成装置。
【発明の詳細な説明】
【０００１】
【発明の属する技術分野】
本発明は、電子写真プロセスを利用した画像形成装置に関し、特に像担持体上に形成したトナー画像を、一旦中間転写体上に１次転写させ、該中間転写体に転写されたトナー画像を転写材へ接触転写部材により２次転写して画像形成を行う複写機、レーザービームプリンタ、ファクシミリ等の画像形成装置に関する。
【０００２】
【従来の技術】
像担持体としてのドラム型の電子写真感光体（以下、感光体という）上に形成したトナー画像を、一旦中間転写体上に１次転写させ、該中間転写体に転写されたトナー画像を転写材へ接触転写部材により２次転写して画像形成を行う画像形成装置は、カラー画像情報や多色画像情報の複数の成分色画像を順次積層転写してカラー画像や多色画像を合成再現した画像形成物を出力するカラー画像形成装置や多色画像形成装置、またはカラー画像形成機能や多色画像形成機能を備えた画像形成装置として有効であり、各成分色画像の重ね合わせズレ（色ズレ）のない画像を得ることが可能である。
【０００３】
ところで、上記した画像形成装置においては、中間転写体から紙などの転写材への２次転写後に中間転写体上に残留する転写残トナーを除去（クリーニング）することが、良好な画像を得る上で重要である。
【０００４】
このため、従来のこの種の画像形成装置では、例えば、以下の（ａ）〜（ｄ）のような中間転写体上に残留する転写残トナーの除去方法が提案さてれいる。
【０００５】
（ａ）中間転写体に弾性ブレードを当接離間させて、中間転写体上の転写残トナーを掻き取る（例えば、特開昭５６−１５３３５７号公報、特開平５−３０３３１０号公報等）。
【０００６】
（ｂ）中間転写体に当接離間するファーブラシを設け、中間転写体上の転写残トナーと逆極性のバイアスを印加して転写残トナーを回収し、一旦金属ローラ等のバイアスローラに付着させてからブレードで掻き取る。
【０００７】
（ｃ）上記したブレードクリーニングの負担を軽減させるために、中間転写体上の転写残トナーを感光体上に電界で戻す（例えば、特開平４−３４０５６４号公報、特開平５−２９７７３９号公報等）。
【０００８】
（ｄ）中間転写体、感光体の双方に同じようなクリーニング装置を設ける無駄を排除してクリーニング装置構成を簡略化するために、中間転写体上の転写残トナーを感光体の帯電電位と逆極性に帯電させる帯電装置を設け、帯電装置の作用のみで中間転写体上の転写残トナーを感光体に戻す（例えば、特開平１−１０５９８０号公報等）。
【０００９】
【発明が解決しようとする課題】
ところで、上記した（ａ）、（ｂ）の弾性ブレードやブラシ等を用いて転写残トナーを機械的な力のみでクリーニングする除去方法では、転写残トナーがすり抜けやすく、クリーニング不良を引き起こしやすいという問題があり、さらに、繰り返しクリーニングを行うとクリーニング部材が摩耗し、ますますクリーニング不良が発生しやすくなってしまうという問題もある。
【００１０】
また、上記（ｃ）の機械的な力と静電的な力を併用するクリーニング方式は、上記のように機械的な手段とは異なるので有効であるが、画像形成を行う通常のプリントステップとは別に中間転写体上の転写残トナーをクリーニングするクリーニングステップが必要となり、異なるパターンの画像を連続してプリントすることができず、画像形成のスループットを著しく低下させるという問題がある。
【００１１】
また、上記した（ｄ）では、中間転写体上の転写残トナーを感光体の帯電電位と逆極性に帯電させる帯電装置を設け、帯電装置だけで中間転写体上の転写残トナーを感光体に戻す構成は非常にシンプルで、有効な手段と思われる。しかしながら、（ｃ）と同様に、画像形成を行う通常のプリントステップとは別に、中間転写体上の転写残トナーをクリーニングするクリーニングステップが設けられている。
【００１２】
従って、この場合においても、画像形成のスループットの低下が問題となる。
【００１３】
また、中間転写体上の転写残トナーを均一に帯電することができないと、中間転写体上の転写残トナーは感光体へ静電的に戻すことができず、中間転写体上にそのまま残ってしまうクリーニング不良が発生した。
【００１４】
更に、画像形成のスループットを向上させるために、中間転写体上の転写残トナーを感光体へ静電的に戻すのと同時に、感光体上の次のトナー像を中間転写体へ転写する構成の装置では、上述のクリーニング不良は、次の画像に影響を及ぼすので、大きな問題であった。
【００１５】
そこで、本発明は、中間転写体上の転写残トナーをくり返し良好にクリーニングを行うことができる画像形成装置を提供することを目的とする。
【００１６】
さらに、本発明は、中間転写体上の転写残トナーのクリーニングを良好に行いつつ、画像形成のスループットを向上することができる画像形成装置を提供することを目的とする。
【００１７】
【課題を解決するための手段】
上記目的は本発明により達成される。本発明は、トナー像を担持する像担持体と、前記像担持体上のトナー像が１次転写位置で静電的に１次転写される中間転写体と、前記像担持体上における正規のトナーの極性とは逆極性の直流電圧に交流電圧が重畳された電圧が印加される帯電部材と、を有し、前記帯電部材は、前記中間転写体上のトナー像が転写材に２次転写された後、前記中間転写体上に残留する残留トナーを帯電し、前記帯電部材により帯電された前記残留トナーは前記１次転写位置で前記像担持体に転写される画像形成装置において、前記中間転写体の表面粗さＲｚと前記帯電部材の表面粗さＲｚの和は１μｍ以上５０μｍ以下であることを特徴とする。
【００１８】
【発明の実施の形態】
図１は、本実施の形態に係る画像形成装置（本実施の形態では、カラー画像形成可能なレーザービームプリンター）を示す概略構成図である。
【００１９】
この画像形成装置は、像担持体としての感光体１、帯電ローラ２、露光装置３、現像装置４、転写装置５、定着装置６などを備えている。
【００２０】
感光体１は、本実施の形態では負帯電の有機感光体でアルミニウム製のドラム基体上に光導電層を有しており、所定のプロセススピードで矢印ａ方向に回転駆動される。
【００２１】
帯電ローラ２は、感光体１表面に対して所定の押圧力で圧接され、感光体１の回転駆動に伴い従動回転し、電源（不図示）から帯電ローラ２に対して所定のバイアス電圧（本実施例では、負極性の直流電圧に交流電圧を重畳した電圧）を印加して、感光体１を所定の極性（本実施例では負極性）の電位に帯電処理する。
【００２２】
現像装置４は、正規のトナーの極性が負極性のイエロー、マゼンタ、シアン、ブラックトナーをそれぞれ収納する、Ｙ（イエロー）現像器４ａ，Ｍ（マゼンタ）現像器４ｂ，Ｃ（シアン）現像器４ｃ，ＢＫ（ブラック）現像器４ｄを備えており、回転駆動装置（不図示）によって矢印ｂ方向に回転し、各Ｙ現像器４ａ，Ｍ現像器４ｂ，Ｃ現像器４ｃ，ＢＫ現像器４ｄが現像過程で感光体１と対向するように配設されている。
【００２３】
転写装置５は感光体１上のトナー像が１次転写されるローラ状の多層構成の中間転写体７と、中間転写体７上のトナー像を転写材に２次転写する転写ベルト８とを有しており、中間転写体７は、１次転写位置で感光体１表面に当接し、さらに２次転写位置で転写ベルト８表面に当接しており、矢印ｃ方向に感光体１とほぼ同じ周速度で回転駆動される。中間転写体７には１次転写手段としての電源９が接続されており、中間転写体７に所定の１次転写バイアス（直流電圧）を印加する。中間転写体７は、パイプ状の導電性支持体（芯金）７ａと、その外周面に形成された弾性層７ｂと、さらにその上に形成された被覆層７ｃからなる。
【００２４】
転写ベルト８は、２次転写手段としての転写ローラ１０ａと駆動ローラ１０ｂによって伸張懸架されており、駆動ローラ１０ｂの回転駆動によってベルト上面が矢印ｄ方向に移動する。転写ベルト８は駆動手段（不図示）により、中間転写体７に対して当接離間自在に設置されている。また、転写ローラ１０ａには電源１１が接続されており、転写ローラ１０ａに所定の２次転写バイアス（直流電圧）を印加する。
【００２５】
また、中間転写体７の外周面には、２次転写後、中間転写体７上に残留する転写残トナーに電荷を付与する帯電部材としての、多層構成のローラ１２（以下、ＩＣＬローラと略す）が当接離間自在に設置されており、中間転写体７には、電源１５から所定のバイアス電圧（本実施例では、現像装置４内の正規のトナーの極性とは逆極性（正極性）の直流電圧に交流電圧を重畳した電圧）が印加される。ＩＣＬローラ１２は、導電性支持体（芯金）１２ａと、その外周面に形成された弾性層１２ｂと、さらにその上に形成された被覆層１２ｃからなる。
【００２６】
次に、上記した画像形成装置の動作について説明する。
【００２７】
画像形成時には、感光体１は駆動手段（不図示）により所定のプロセススピードで回転駆動され、所定の帯電バイアス（本実施例では、負極性の直流電圧に交流電圧を重畳した電圧）が印加された帯電ローラ２により所定の極性（負極性）、電位に帯電処理される。
【００２８】
そして、帯電された感光体１上に露光装置３によりレーザービームによる画像露光Ｌが与えられて、目的のカラー画像の第１の色成分像（例えば、イエロー成分像）に対応した静電潜像が形成される。次いで、その静電潜像がＹ（イエロー）現像器４ａにより第１色であるイエロートナーにより現像される。
【００２９】
感光体１上に形成担時された前記第１色のイエロートナー画像は、感光体１と中間転写体７との間のニップ部を通過する過程で、このニップ部での圧力と電源９より中間転写体７に印加される１次転写バイアスにより形成される電界とによって、中間転写体７の外周面に１次転写されていく。以下、同様にしてＭ（マゼンタ）現像器４ｂ，Ｃ（シアン）現像器４ｃ，ＢＫ（ブラック）現像器４ｄにより感光体１上にそれぞれ形成担時された第２色のマゼンタトナー画像、第３色のシアンナー画像、第４色のブラックトナー画像が順次中間転写体７上に重畳転写され、目的のカラー画像に対応した合成カラートナー画像が形成される。この工程を１次転写という。
【００３０】
この際、感光体１から中間転写体７への第１〜第４色のトナー画像の順次重畳転写のための電源９から印加される１次転写バイアスは、トナーと逆極性（正）である。なお、感光体１から中間転写体７への第１〜第４色のトナー画像の順次重畳転写工程において、転写ベルト８及びＩＣＬローラ１２は中間転写体７から離間している。
【００３１】
そして、給紙カセット（不図示）から紙などの転写材Ｐがレジストローラ１４ａ，１４ｂ、転写前ガイド１５を通して中間転写体７と転写ベルト８との間の転写ニップ部（転写ローラ１０ａ近傍）に給送される。この際、電源１１より転写ローラ１０ａへ２次転写バイアス（直流電圧）が印加され、中間転写体７から転写材Ｐ上に合成カラートナー画像が転写される。この工程を２次転写という。
【００３２】
そして、合成カラートナー画像が転写された転写材Ｐは、転写ベルト８によっって定着装置６に搬送され、加熱溶着された後に排出される。
【００３３】
また、中間転写体７上に２次転写されずに残った２次転写残トナーは、電源１３から所定のバイアス（本実施例では、現像装置４内の正規のトナーの極性とは逆極性（正極性）の直流電圧に交流電圧を重畳した電圧）が印加されたＩＣＬローラ１２によって正極性に転換されて、１次転写位置で中間転写体７に電源９より所定の電圧（正極性）が印加されることにより感光体１へ静電的に転写され、中間転写体７上は清掃化される。このとき、ＩＣＬローラ１２は中間転写体７に当接している。感光体１上に吸着した２次転写残トナーはその後、クリーニング装置１６によって回収される。このとき、感光体１上のトナー像を中間転写体７へ転写するのと同時に、中間転写体７上の転写残トナーを感光体１へ転写する場合は、中間転写体７に所定の１次転写バイアス（正極性）が印加される。本実施例では、ＩＣＬローラ１２により転写残トナーを正極性に帯電しているが、負極性に帯電してもよい。その際、電源９から中間転写体７に所定の負極性の電圧が印加されることにより、転写残トナーは感光体１へ転写される。
【００３４】
本発明者らの実験により、２次転写後、中間転写体７上に残留する転写残トナーに電荷を付与するために、正極性の直流電圧に交流電圧を重畳させた電圧を印加したＩＣＬローラ１２を用い、このＩＣＬローラ１２と中間転写体７との表面粗さＲｚの和を１μｍ以上５０μｍ以下に調整することにより、長期に安定した転写性及びクリーニング性が得られることを見出した。
【００３５】
一方、ＩＣＬローラ１２に正極性の直流電圧だけを印加して中間転写体７上の転写残トナーの帯電を行った場合には、帯電を受けるのは転写残トナーの最表層だけになってしまう。つまり、トナー層の表層は高い電荷を持った正のトナーとなり、内層部には帯電を比較的受けていないトナーが残ってしまう。このような状態のトナー層をクリーニングしようとすると、以下に述べるようなクリーニング不良とゴーストの２つの問題が発生する。
【００３６】
（クリーニング不良）
ＩＣＬローラ１２を通過して比較的帯電を受けていない内層部のトナーは、次画像にクリーニング不良を発生させてしまう。即ち、クリーニングは、正に帯電された転写残トナーを感光体１と中間転写体７との間の電界で感光体１へ回収することによって行われるため、弱い正もしくは負の電荷を持ったトナーは回収されず、次画像のベタ白部にクリーニング不良のポジゴーストとして現れ、大きな画像欠陥となる。
【００３７】
（ネガゴースト）
ＩＣＬローラ１２を通過した後のトナーの最表層は強く帯電を受けており、その電荷は＋５０μｃ／ｇ以上にも達する。このようなトナーは、感光体１と中間転写体７との間の１次転写ニップ（１次転写位置）でクリーニングと同時に、１次転写が行われる次画像のトナーの電荷は、ブラックトナーとして磁性トナーを用いた場合には−１０μｃ／ｇ程度に過ぎない。
【００３８】
従って、このようなトナーは、クリーニングされる強い正の電荷を持ったトナーに静電的に吸着されてしまい、中間転写体７に１次転写されることなく感光体１に戻ってしまう。このため、ベタ黒画像を形成しようとしても、前の画像に対応する部分のトナーが感光体１に戻ってしまうため、濃度差を生じ、ネガゴーストとして観察されることになる。具体的には、＋５０μｃ／ｇのＩＣＬローラ１２通過後の２次転写残トナー１個が、−１０μｃ／ｇの感光体１から中間転写体７上に１次転写されるべきトナーを５個引き連れてネガゴーストを引き起こすことになるため、２次転写残トナー量が少なくても画像に及ぼす影響は大きくなる。
【００３９】
このような現象を防止するためには、ＩＣＬローラ１２に流す電流を少なくして、２次転写残トナーの最表層に与える電荷を小さくすることが有効であるが、このような対処をすると、２次転写残トナーの内層部のトナーは帯電されないため、クリーニング不良が悪化してしまう。
【００４０】
このように、クリーニング不良とネガゴーストとは背反するものであり、ＩＣＬローラ１２に流す電流を大きくすると、ネガゴーストが激しくなり、小さくすると逆にクリーニング不良が激しくなるため、両者を満足する領域が見出せない。このような現象は、現像されるトナーの電荷が低くなる高湿環境や、もともとの電荷が低い磁性トナー、本実施例ではブラックトナーで顕著になる。高湿環境下では、中抵抗である中間転写体７やＩＣＬローラ１２が吸湿することで抵抗が低下し、同じ電流を流してもそのほとんどが直接注入電流となってしまうため、放電が発生しにくくなり、トナーを正極性に帯電できないことからクリーニング不良が発生しやすくなる。
【００４１】
また、同時に高湿環境下では、現像装置内において、トナーが吸湿し抵抗値が低下することから、特に磁性トナーは、帯電電荷が低下し、ＩＣＬローラ１２により正極性に帯電された中間転写体７上の２次転写残トナーと１次転写位置で吸着して感光体１に戻ってしまうトナーの数が増えることからネガゴーストも悪化する。
【００４２】
この２つの問題を解決するためには、ＩＣＬローラ１２通過後の２次転写残トナーの電荷を均一化することが必要である。ＩＣＬローラ１２通過後の２次転写残トナーの最表層の強い正の電荷を持ったトナーがネガゴーストを引き起こし、内層部の弱い電荷のトナーがクリーニング不良を引き起こしているため、２次転写残トナー全体を均一に正に帯電すればこのような問題点を解決することができる。これを実現するために、本実施例では、ＩＣＬローラ１２に印加する帯電バイアスとして正極性の直流電圧に交流電圧を重畳し、ＩＣＬローラ１２と中間転写体７との表面粗さＲｚの和が１μｍ以上５０μｍ以下となるようにした。
【００４３】
つまり、交流電圧を印加することによりＩＣＬローラ１２からの放電だけでなく、中間転写体７からの逆放電も励起することができ、２次転写残トナーの内層部まで電界を及ぼすことが可能となる。また、さらに高い交流電圧を印加した場合には、ＩＣＬローラ１２と中間転写体７との間でトナーが飛翔し始めるため、２次転写残トナーの中でトナーの入れ替わりが発生し、さらに均一に帯電することが可能になると同時に、飛翔による２次転写残トナーの散らし効果もあり、さらなるネガゴーストの防止になる。ここで、交流電圧の波形としては、サイン波とは異なり、ピークの時間を長く維持することができることにより、低いピーク間電圧で効率的な２次転写残トナーの帯電や飛翔を起こすことができる矩形波が好ましい。本実施例では、ＩＣＬローラ１２は中間転写体７に当接して転写残トナーを帯電しているが、上述したような、トナーの飛翔が起こる程度に、離間していても良い。しかし、離間している場合、ＩＣＬローラ１２に印加する電圧を、当接する場合と比べて大きくする必要があるという欠点がある。
【００４４】
しかしながら、ＩＣＬローラ１２と中間転写体７の表面が粗れていると局所的な放電が発生し、２次転写残トナーの均一な帯電ができなくなってしまい、安定したクリーニングが不可能であった。即ち、ＩＣＬローラ１２、中間転写体７の表面の凹凸部分のうち、主に、ＩＣＬローラ１２の凸部と中間転写体７の凸部との間で放電が行われてしまい、中間転写体７の凹部に存在する転写残トナーは帯電不良となってしまった。具体的には、モノカラー画像のクリーニングのように、比較的２次転写残トナー量が少ない場合はクリーニングを良好に行うことが可能であるが、フルカラーモード等での比較的２次転写残トナー量が多い場合には、クリーニングが良好にできない場合があった。
【００４５】
このようなことを防止するためには、ＩＣＬローラ１２と中間転写体７との表面粗さＲｚの和が５０μｍ以下である必要があった。特に、中間転写体７表面の粗れは、２次転写効率の低下や得られる画像にがさつき等の欠陥を招く恐れがあると同時に、２次転写効率の低下による２次転写残トナー量の増加により、完全にクリーニングできなかった転写残トナーが中間転写体７上に蓄積してしまい、大量に連続してプリントしたとき等にクリーニング不良として画像に現れたり、中間転写体７表面でトナーのフィルミングが発生する等の不具合が生じやすい。
【００４６】
このようなことを防止するためには、中間転写体７の表面粗さＲｚが３０μｍ以下である必要があった。また、ＩＣＬローラ１２と中間転写体７の表面粗さＲｚの和が１μｍ以下の場合、中間転写体７に対するトナーの離型性が悪くなり、２次転写効率が低下するという問題が生じた。さらに、ＩＣＬローラ１２が中間転写体７の回転と共に回転する従動ローラである場合、上記Ｒｚの和が１μｍ以下では、ＩＣＬローラ１２と中間転写体７がスリップしてしまい、均一な２次転写残トナーの帯電ができず、安定したクリーニングが不可能であった。ここで、表面粗さＲｚは十点平均粗さＲｚのことであり、ＩＣＬローラ１２及び中間転写体７の表面粗さＲｚの測定は、ＪＩＳのＢ０６０１に準拠して測定した値である。
【００４７】
次に、上記した中間転写体７及びＩＣＬローラ１２の構成について詳細に説明する。
【００４８】
中間転写体７は、円筒状のステンレス等からなる導電性支持体７ａ上に弾性層７ｂを有し、さらにその上に被覆層７ｃを有している。弾性層７ｂの厚みは、転写ニップの形成、回転による色ズレ、材料コスト等を考慮して０．５ｍｍ以上、好ましくは１〜５ｍｍ程度が望ましく、また、被覆層７ｃの膜厚は、下層の弾性層７ｂの柔軟性を感光体１表面に伝えるために、５００μｍ以下、好ましくは５〜１００μｍ程度が望ましい。
【００４９】
ＩＣＬローラ１２も同様に、円筒状のステンレス等からなる導電性支持体１２ａ上に弾性層１２ｂを有し、さらにその上に被覆層１２ｃを有している。弾性層１２ｂの厚みは、０．５ｍｍ以上、好ましくは１〜５ｍｍ程度が望ましく、また、被覆層１２ｃの膜厚は、下層の弾性層１２ｂの柔軟性を損なわないために、５００μｍ以下、好ましくは５〜１００μｍ程度が望ましい。
【００５０】
また、上述したように、本発明では中間転写体７の表面粗さＲｚが３０μｍ以下に形成され、また、中間転写体７とＩＣＬローラ１２との表面粗さＲｚの和が１μｍ以上５０μｍ以下に形成されている（これらの作製については後述する）。
【００５１】
中間転写体７及びＩＣＬローラ１２の各弾性層７ｂ、１２ｂ及び被覆層７ｂ、１２ｃにはゴム、エラストマー、樹脂を用いることができる。
【００５２】
具体的には、ゴム、エラストマーとしては、天然ゴム、イソプレンゴム、スチレン−ブタジエンゴム、ブタジエンゴム、ブチルゴム、ブタジエンゴム、エチレン−プロピレンゴム、クロロプレンゴム、クロロスルホン化ポリエチレン、塩素化ポリエチレン、アクリロニトリルブタジエンゴム、ウレタンゴム、シンジオタクチック１，２−ポリブタジエン、エピクロルヒドリンゴム、アクリルゴム、シリコーンゴム、フッ素ゴム、多硫化ゴム、ポリノルボルネンゴム、水素化ニトリルゴム、熱可塑性エラストマー（例えば、ポリスチレン系、ポリオレフィン系、ポリ塩化ビニル系、ポリウレタン系、ポリアミド系、ポリエステル系、フッ素樹脂系）を用いることができる。
【００５３】
また、樹脂としては、ポリスチレン、クロロポリスチレン、ポリ−α−メチルスチレン、スチレン−ブタジエン共重合体、スチレン−塩化ビニル共重合体、スチレン−酢酸ビニル共重合体、スチレン−マレイン酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体、及びスチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸フェニル共重合体等）、スチレン−α−クロルアクリル酸メチル共重合体、スチレン−アクリロニトリル−アクリル酸エステル共重合体等のスチレン樹脂（スチレンまたはスチレン置換体を含む単重合体または共重合体）、メタクリル酸メチル樹脂、メタクリル酸ブチル樹脂、アクリル酸エチル樹脂、アクリル酸ブチル樹脂、変形アクリル樹脂（シリコーン変形アクリル樹脂、塩化ビニル変性アクリル樹脂、フッ素変性アクリル樹脂、アクリル・ウレタン樹脂等）、塩化ビニル樹脂、スチレン−酢酸ビニル共重合体、塩化ビニル−酢酸ビニル共重合体、ロジン変性マレイン酸樹脂、フェノール樹脂、エポキシ樹脂、ポリエステル樹脂、ポリウレタン樹脂、ポリエチレン、ポリプロピレン、ポリブタジエン、ポリ塩化ビニリデン、アイオノマー樹脂、シリコーン樹脂、フッ素樹脂、ケトン樹脂、エチレン−エチルアクリレート共重合体、キシレン樹脂及びポリビニルブチラール樹脂、ポリアミド樹脂、変性ポリフェニレンオキサイド樹脂等が挙げられるが、これらに限定されるものではない。また、これらは単独又は共重合ポリマーとして１種又は２種以上混合してもよい。
【００５４】
また、中間転写体７及びＩＣＬローラ１２の各弾性層７ｂ、１２ｂ及び被覆層７ｂ、１２ｃには、電気抵抗を調整するために、カーボンブラック、グラファイト、カーボン繊維、金属粉、導電性金属酸化物、有機金属酸化物、有機金属塩、導電性高分子等の導電材を混合分散してもよい。また、トナーの付着防止のために、樹脂粉体や無機粉体を混合分散してもよい。
【００５５】
また、中間転写体７及びＩＣＬローラ１２の導電性支持体７ａ、１２ａには、アルミニウム、鉄、ステンレス等の金属、カーボンや金属粉等を分散することにより、導電性を持たせた樹脂等を用いることができる。
【００５６】
また、中間転写体７の電気抵抗は１０3 〜１０10Ω（実抵抗）であることが好ましく、好適には１０4 〜１０9 Ω（実抵抗）が好ましい。さらに、中間転写体７の表面抵抗は、ＩＣＬローラ１２と接して放電するために十分な表面抵抗を有している必要があり、その値としては、１０6 〜１０15Ω／□（測定条件：常温・常湿、２５０Ｖ印加時）が有効である。中間転写体７の実抵抗及び表面抵抗の測定法は後述する。
【００５７】
また、ＩＣＬローラ１２の電気抵抗は１０3 〜１０12Ω（実抵抗）であることが好ましく、好適には１０5 〜１０10Ω（実抵抗）が好ましい。さらに、ＩＣＬローラ１２の表面抵抗は、中間転写体７と接して放電するために十分な表面抵抗を有している必要があり、その値としては、１０6 〜１０15Ω／□（測定条件：常温・常湿、２５０Ｖ印加時）が有効である。また、中間転写体７及びＩＣＬローラ１２の表面粗さＲｚを小さくする方法としては、中間転写体７及びＩＣＬローラ１２の表面部分を研磨するか、中間転写体７及びＩＣＬローラ１２の被覆層７ｂ、１２ｃを塗装するときに使用する溶剤の組成を工夫する、被覆層７ｂ、１２ｃの乾燥条件を工夫する、塗装方法を工夫する等の方法がある。ＩＣＬローラ１２の実抵抗及び表面抵抗の測定法は後述する。
【００５８】
中間転写体７及びＩＣＬローラ１２の表面を研磨する方法としては、研削盤を用いる方法、ベルト研剤加工方法、バレル加工法等がある。また、中間転写体７及びＩＣＬローラ１２の被覆層７ｂ、１２ｃを塗装するときの溶剤の工夫としては、中間転写体７及びＩＣＬローラ１２の表面が比較的小さなピッチで粗れている場合は、揮発性の低い溶剤を使用すると粗れは改善される傾向にある。
【００５９】
また、中間転写体７及びＩＣＬローラ１２の被覆層７ｂ、１２ｃを塗装する方法としては、ディッピング法、スプレーコーティング法、スピンナーコーティング法、ビードコーティング法、ブレードコーティング法、ビームコーティング法、ロールコーティング法等がある。
【００６０】
また、上記したＩＣＬローラ１２は、導電性支持体（芯金）１２ａ上に弾性層１２ｂ、被覆層１２ｃを有していたが、これ以外にも、例えば図２に示すように、導電性支持体（芯金）１２ａ上に弾性層１２ｂだけを有する単層構成のＩＣＬローラ１２や、図３に示すように、導電性支持体（芯金）１２ａ上の弾性層１２ｂ上に、２層（あるいは２層以上）の被覆層１２ｃ，１２ｄを有する多層構成のＩＣＬローラ１２でもよい。
【００６１】
また、上記した中間転写体７は、導電性支持体（芯金）７ａ上に弾性層７ｂ、被覆層７ｃを有していたが、これ以外にも、例えば図４に示すように、導電性支持体（芯金）７ａ上に弾性層７ｂだけを有する単層構成の中間転写体７や、図５に示すように、導電性支持体（芯金）７ａ上の弾性層７ｂ上に、２層（あるいは２層以上）の被覆層７ｃ，７ｄを有する多層構成の中間転写体７でもよい。
【００６２】
更には、図６に示す画像形成装置（カラー画像形成可能なレーザービームプリンター）のように、上記した弾性層上に被覆層を有するベルト状に形成された中間転写体１７でもよい。なお、ベルト状の中間転写体１７は４個のローラ１８ａ，１８ｂ，１８ｃ，１８ｄによって伸張懸架されており、電源９が接続されているローラ１８ａには所定の１次転写バイアス（直流電圧）が印加される。１９は転写ローラであり、他の構成は図１に示した画像形成装置と同様である。
【００６３】
また、中間転写体７上のフルカラー画像を転写材に２次転写した後、中間転写体７上の転写残トナーをＩＣＬローラ１２により負極性に帯電し、電源９から中間転写体７に所定の１次転写バイアス（正極性）を印加することで、中間転写体７上の転写残トナーを感光体１へ転写するのと同時に、感光体１上の次画像の１色目のトナー像を中間転写体７へ１次転写することにより（１次転写同時クリーニング）、連続的に画像を形成する際の画像形成のスループットを向上することも可能である。その際、感光体１上へ転写された前記転写残トナーはクリーニング装置１６にて回収される。この１次転写同時クリーニングを行うには、転写残トナーを負極性、即ち、感光体１上（現像装置４内）の正規のトナーの極性とは逆極性にＩＣＬローラ１２により帯電する必要がある。
【００６４】
このような構成にすれば、クリーニング不良、ネガゴーストの発生を防止すると共に、画像形成のスループットの向上も図ることができる。更には、中間転写体用の廃トナー容器も不要になるので、装置を小型化することもできる。
【００６５】
次に、上記したＩＣＬローラ１２と中間転写体７、１７の作製について詳細に説明する。
【００６６】
（実施例１）
ＩＣＬローラの作製
直径１４ｍｍ、長さ３４０ｍｍのステンレス製芯金上に、下記配合のコンパウンドを金型を用いてトランスファー成形することにより、厚さ３ｍｍの弾性層を有するローラを得た。
【００６７】
0004114991.tif 000002
【００６８】
次に、このローラ上に被覆層を得るための被覆層用塗料を下記処方により作製した。
【００６９】
0004114991.tif 000003
【００７０】
上記塗料を前記ローラにディッピングによりコーティングし、６０℃で３０分乾燥後、１３０℃で２時間乾燥することにより残存溶剤を除去し、厚み５０μｍの被覆層を有するＩＣＬローラを得た。得られたＩＣＬローラの表面粗さＲｚは１０μｍであった。また、実抵抗値は２×１０8 Ω、表面抵抗は３×１０12Ω／□であった。ここで、ＩＣＬローラの表面粗さＲｚの測定は、ＪＩＳのＢ０６０１に準拠して測定した値である。
【００７１】
ＩＣＬローラの実抵抗値は、図７に示す測定装置で測定した。この測定装置は、ＩＣＬローラ１２に当接する金属ロール（外径５０ｍｍ）２１、直流電源２２、抵抗器２３、電位差計２４を備えている。測定は常温常湿時に行った。
【００７２】
ＩＣＬローラの実抵抗値測定時には、駆動手段（不図示）によって金属ロール２１を回転させ、当接するＩＣＬローラ１２を従動させる。このときの当接圧は、実際の画像形成時の使用状態と同様に１ｋｇｆ程度とする。そして、直流電源２２から１００Ｖの直流定電圧を金属ロール２１に印加し、ＩＣＬローラ１２の下流側に挿入した、抵抗測定すべきＩＣＬローラ１２よりも十分に低い既知の抵抗値を有する抵抗器２３の両端における電位差を電位差計２４にて読む。抵抗器２３の両端に得られた電位差から流れる電流Ｉを求め、この電流値Ｉを印加電圧１００Ｖで除した値をＩＣＬローラ１２の実抵抗値とする。
【００７３】
なお、ＩＣＬローラ１２の表面抵抗の測定は、三菱油化製ハイレスタ及びＨＡプローブを用い、印加電圧２５０Ｖで測定した値である。測定は常温常湿時に行った。
【００７４】
中間転写体の作製
直径１８２ｍｍ、長さ３２０ｍｍ、厚み５ｍｍのアルミニウム製円筒状ローラ表面に、下記配合のコンパウンドを金型を用いてトランスファー成形することにより、厚さ５ｍｍの弾性層を有するローラを得た。
【００７５】
0004114991.tif 000004
【００７６】
次に、このローラ上に被覆層を得るための被覆層用塗料を下記処方により作製した。
【００７７】
0004114991.tif 000005
【００７８】
上記塗料を前記ローラにディッピングによりコーティングし、６０℃で３０分乾燥後、１３０℃で２時間加熱乾燥、硬化することにより、厚み５０μｍの被覆層を有する中間転写体を得た。得られた中間転写体の表面粗さＲｚは１３μｍであった。また、実抵抗値は１×１０7 Ω、表面抵抗は５×１０12Ω／□であった。ここで、中間転写体の表面粗さＲｚの測定は、ＪＩＳのＢ０６０１に準拠して測定した値である。
【００７９】
中間転写体の実抵抗値は、図８に示す測定装置で測定した。この測定装置は、中間転写体７に当接する金属ロール（外径４０ｍｍ）２１ａ、直流電源２２ａ、抵抗器２３ａ、電位差計２４ａを備えている。測定は常温常湿時に行った。
【００８０】
中間転写体７の実抵抗値測定時には、駆動手段（不図示）によって金属ロール２１ａを回転させ、当接する中間転写体７を周速が１００ｍｍ／ｓｅｃになるように従動させる。このときの当接圧は、実際の画像形成時の使用状態と同様に２ｋｇｆ程度とする。そして、直流電源２２から１ＫＶの直流定電圧を金属ロール２１ａに印加し、中間転写体７の下流側に挿入した、測定すべき中間転写体７よりも十分に低い既知の抵抗値を有する抵抗器２３ａの両端における電位差を電位差計２４ａにて読む。抵抗器２３ａの両端に得られた電位差から流れる電流Ｉを求め、この電流値Ｉを印加電圧１ＫＶで除した値を中間転写体７の実抵抗値とする。
【００８１】
なお、中間転写体７の表面抵抗の測定は、三菱油化製ハイレスタ及びＨＡプローブを用い、印加電圧２５０Ｖで測定した値である。測定は常温常湿時に行った。
【００８２】
そして、作製されたＩＣＬローラ１２と中間転写体７を図１に示す画像形成装置に用い、８０ｇ／ｍ2 紙に２次色（ブルー）の文字画像→ベタ黒→２次色（ブルー）の文字画像→ベタ白の４枚連続プリントを行い、２枚目のベタ黒でネガゴーストを、４枚目のベタ白でクリーニング不良を評価した。クリーニング性の評価方法は以下のようにして行った。
【００８３】
（クリーニング性評価方法）
ＩＣＬローラ１２に印加する交流電圧は、中間転写体７からＩＣＬローラ１２に逆放電が発生し始めるようなピーク間電圧が必要であり、中間転写体７とＩＣＬローラ１２の放電開始電圧（パッシェンの法則にほぼ従う電圧）の２倍以上のピーク間電圧を有することが望ましく、さらにトナーの飛翔を起こさせる場合にはさらに高い電圧を印加する必要がある。
【００８４】
しかしながら、中間転写体７とＩＣＬローラ１２との間の放電開始電圧を定義することは難しいが、両者の間に直流電圧を印加し、両者の間を流れる電流を測定することで電流電圧特性を表す図９に示すグラフを得た。電流電圧特性の傾きが急に変化し始める電圧を放電開始電圧（パッシェンの法則にほぼ従う）とし、その放電開始電圧の３倍のピーク間電圧を印加した。また、交流電圧の周波数は画像形成装置のプロセススピードから決定され、ピッチ（プロセススピード／周波数）が１ｍｍ以下であることが好ましく、今回はピッチが１００μｍとなるような周波数とした。また、交流電圧の波形としては、サイン波とは異なり、ピークの時間を長く維持することができることにより、低いピーク間電圧で効率的な２次転写残トナーの帯電や飛翔を起こすことのできる矩形波とした。
【００８５】
そして、本実施例では、中間転写体７とＩＣＬローラ１２との間での放電開始電圧が約６００Ｖであったので、ＩＣＬローラ１２に印加するピーク間電圧を約１８００Ｖとし、プロセススピードが１００ｍｍ／ｓｅｃであるため、周波数１０００Ｈｚとしてクリーニング性の評価、及びフルカラー画像にて５０００枚の連続プリント試験を行って連続プリントのクリーニング性の評価を行った。下記に示す表１は、この評価結果を示したものである。
【００８６】
【表１】
0004114991.tif 000006
【００８７】
この評価結果から明らかなように、クリーニング性、及び連続プリントのクリーニング性とも問題なく良好であった。なお、この表において、上記した条件の交流電圧に、ＩＣＬローラ１２に印加する直流電圧を０〜３０００Ｖの範囲で２００Ｖ刻みで変化させた電圧を重畳させ、ネガゴーストとクリーニングが両立する組み合わせが存在する場合を○、組み合わせが存在しない場合を×とした。
【００８８】
このときの図１に示した画像形成装置における画像形成条件は、以下の通りである。
【００８９】
0004114991.tif 000007
【００９０】
（実施例２）
ＩＣＬローラの作製は実施例１と同様である。
【００９１】
中間転写体の作製
実施例１に示したゴム配合で得られた弾性層を有するローラ上に、被覆層を得るための被覆層用塗料を実施例１と同様に配合して、この被覆層用塗料をスプレーコーティングし、６０℃で３０分、１２０℃で２時間加熱乾燥、硬化させることにより、約３０μｍの被覆層を有する中間転写体を得た。
【００９２】
得られた中間転写体の実抵抗値、表面抵抗、表面粗さＲｚは、上記した表１に示すように、それぞれ３×１０7 Ω、１×１０13Ω／□、３３μｍであった。これらの測定は実施例１と同様にして行った。
【００９３】
次に、実施例１と同様のＩＣＬローラと、得られた中間転写体を図１に示した画像形成装置に用い、実施例１と同様のクリーニング性の評価を行った。なお、本実施例では、中間転写体とＩＣＬローラとの間での放電開始電圧が約６００Ｖであったので、ＩＣＬローラに印加するピーク間電圧を約１８００Ｖとし、プロセススピードが１００ｍｍ／ｓｅｃであるため、周波数１０００Ｈｚとしてクリーニング性の評価、及びフルカラー画像にて５０００枚の連続プリント試験を行って連続プリントのクリーニング性の評価を行った。このときの評価結果は、上記した表１の通りである。
【００９４】
この評価結果から明らかなように、クリーニング性、及び連続プリントのクリーニング性とも問題なく良好であった。なお、本実施例では、連続プリント後に中間転写体表面に若干のフィルミングが確認されたが、実用上全く問題のないレベルであった。
【００９５】
（実施例３）
中間転写体の作製は実施例１と同様である。
【００９６】
ＩＣＬローラの作製
実施例１に示したゴム配合で得られた弾性層を有するローラ上に、被覆層を得るための被覆層用塗料を実施例１と同様に配合して、この被覆層用塗料をスプレーコーティングし、５０℃で３０分、１００℃で１時間加熱乾燥、硬化させることにより、約５０μｍの被覆層を有するＩＣＬローラを得た。
【００９７】
得られた中間転写体の実抵抗値、表面抵抗、表面粗さＲｚは、上記した表１に示すように、それぞれ４×１０8 Ω、７×１０12Ω／□、２４μｍであった。これらの測定は実施例１と同様にして行った。
【００９８】
次に、実施例１と同様の中間転写体と、得られたＩＣＬローラを図１に示した画像形成装置に用い、実施例１と同様のクリーニング性の評価を行った。なお、本実施例では、中間転写体とＩＣＬローラとの間での放電開始電圧が約６００Ｖであったので、ＩＣＬローラに印加するピーク間電圧を約１８００Ｖとし、プロセススピードが１００ｍｍ／ｓｅｃであるため、周波数１０００Ｈｚとしてクリーニング性の評価、及びフルカラー画像にて５０００枚の連続プリント試験を行って連続プリントのクリーニング性の評価を行った。このときの評価結果は、上記した表１の通りである。
【００９９】
この評価結果から明らかなように、クリーニング性、及び連続プリントのクリーニング性とも問題なく良好であった。
【０１００】
（実施例４）
ＩＣＬローラの作製は実施例１と同様である。
【０１０１】
中間転写体の作製
実施例１に示したゴム配合にて、押し出し成形、蒸気加流及び研磨を行い、外径１５０ｍｍ、幅３２０ｍｍ、厚み１ｍｍのゴムベルトを得た。そして、このゴムベルトを外径１４８ｍｍのアルミシリンダーにはめ込み、実施例１の被覆層用塗料を実施例１と同様の方法にて約５０μｍの被覆層を形成した後、アルミシリンダーから抜き取って図６に示したようなベルト状の中間転写体１７を得た。
【０１０２】
得られたベルト状の中間転写体の実抵抗値、表面抵抗、表面粗さＲｚは、上記した表１に示すように、それぞれ４×１０6 Ω、２×１０12Ω／□、１７μｍであった。これらの測定は実施例１と同様にして行った。
【０１０３】
次に、実施例１と同様のＩＣＬローラと得られた中間転写体を図１に示した画像形成装置に用い、実施例１と同様のクリーニング性の評価を行った。なお、本実施例では、中間転写体とＩＣＬローラとの間での放電開始電圧が約６００Ｖであったので、ＩＣＬローラに印加するピーク間電圧を約１８００Ｖとし、プロセススピードが１００ｍｍ／ｓｅｃであるため、周波数１０００Ｈｚとしてクリーニング性の評価、及びフルカラー画像にて５０００枚の連続プリント試験を行って連続プリントのクリーニング性の評価を行った。このときの評価結果は、上記した表１の通りである。
【０１０４】
この評価結果から明らかなように、クリーニング性、及び連続プリントのクリーニング性とも問題なく良好であった。なお、本実施例では、連続プリント後の画像に若干の色ズレが確認されたが、実用上全く問題のないレベルであった。
【０１０５】
（比較例１）
実施例１と同様のＩＣＬローラと中間転写体を図１に示した画像形成装置に用いた。この比較例では、ＩＣＬローラには正極性の直流電圧のみを印加して実施例１と同様の条件でクリーニング性の評価を行った。このときの評価結果は、上記した表１の通りである。
【０１０６】
この評価結果から明らかなように、ＩＣＬローラに直流電圧のみを印加した場合では、クリーニングとネガゴーストを両立する条件は見出せず、また、初期からクリーニング性が悪く、連続プリントのクリーニング性試験は行わなかった。
【０１０７】
（比較例２）
ＩＣＬローラは実施例１と同様であり、中間転写体は、実施例２で中間転写体被覆層用の塗料配合中のキシレンをトルエンに、エタノールをメタノールに変更した以外は実施例２と同様の条件にして作製した。
【０１０８】
得られた中間転写体の実抵抗値、表面抵抗、表面粗さＲｚは上記した表１に示すように、それぞれ４×１０7 Ω、２×１０13Ω／□、４４μｍであった。これらの測定は実施例１と同様にして行った。
【０１０９】
次に、実施例１と同様のＩＣＬローラと得られた中間転写体を図１に示した画像形成装置に用い、実施例１と同様にクリーニング性の評価を行った。なお、この比較例では、中間転写体とＩＣＬローラ間での放電開始電圧は約６００Ｖであったので、ＩＣＬローラに印加するピーク間電圧を約１８００Ｖとし、プロセススピードが１００ｍｍ／ｓｅｃであるため、周波数は１０００Ｈｚとしてクリーニング性の評価を行った。このときの評価結果は、上記した表１の通りである。
【０１１０】
この評価結果から明らかなように、中間転写体の被覆層用の塗料配合を変えた場合では、クリーニングとネガゴーストを両立する条件は見出せず、また、初期からクリーニング性が悪く、連続プリントのクリーニング性試験は行わなかった。
【０１１１】
（比較例３）
ＩＣＬローラは、実施例１で得られたＩＣＬローラの表面を研磨したものを用いた。得られたＩＣＬローラの実抵抗値、表面抵抗、表面粗さＲｚは上記した表１に示すように、それぞれ５×１０7 Ω、６×１０11Ω／□、０．４μｍであった。これらの測定は実施例１と同様にして行った。
【０１１２】
中間転写体は、実施例１で得られた中間転写体の表面を研磨したものを用いた。得られた中間転写体の実抵抗値、表面抵抗、表面粗さＲｚは上記した表１に示すように、それぞれ６×１０6 Ω、８×１０11Ω／□、０．４μｍであった。これらの測定は実施例１と同様にして行った。
【０１１３】
次に、これらのＩＣＬローラと中間転写体を図１に示した画像形成装置に用い、実施例１と同様にクリーニング性の評価を行った。なお、この比較例では、中間転写体とＩＣＬローラ間での放電開始電圧は約６００Ｖであったので、ＩＣＬローラに印加するピーク間電圧を約１８００Ｖとし、プロセススピードが１００ｍｍ／ｓｅｃであるため、周波数は１０００Ｈｚとしてクリーニング性の評価を行った。このときの評価結果は、上記した表１の通りである。
【０１１４】
この評価結果から明らかなように、ＩＣＬローラと中間転写体の表面を十分に研磨した場合では、クリーニングとネガゴーストを両立する条件は見出せず、また、初期からクリーニング性が悪く、連続プリントのクリーニング性試験は行わなかった。
【０１１５】
【発明の効果】
以上説明したように、本発明によれば、中間転写体と帯電部材の表面粗さＲｚの和を１μｍ以上５０μｍ以下としたことにより、繰り返し良好な中間転写体のクリーニングが可能となり、長期にわたって良好な画像形成を行うことができる。
【０１１６】
更に、像担持体から中間転写体へトナー像を１次転写するのと同時に、中間転写体から像担持体へ転写残トナーを転写することで、画像形成のスループットの向上も図ることができる。
【図面の簡単な説明】
【図１】本発明の実施の形態に係る画像形成装置を示す概略構成図。
【図２】本発明の実施の形態に係る画像形成装置のＩＣＬローラの一例を示す断面図。
【図３】本発明の実施の形態に係る画像形成装置のＩＣＬローラの一例を示す断面図。
【図４】本発明の実施の形態に係る画像形成装置の中間転写体の一例を示す断面図。
【図５】本発明の実施の形態に係る画像形成装置の中間転写体の一例を示す断面図。
【図６】ベルト状に形成された中間転写体を備えた本発明の実施の形態に係る画像形成装置を示す概略構成図。
【図７】ＩＣＬローラの抵抗を測定する測定装置を示す概略図。
【図８】中間転写体の抵抗を測定する測定装置を示す概略図。
【図９】中間転写体とＩＣＬローラとの間の電流−電圧特性を示す図。
【符号の説明】
１  感光体
２  帯電ローラ
４  現像装置
５  転写装置
６  定着装置
７  中間転写体
７ａ  導電性支持体
７ｂ  弾性層
７ｃ  被覆層
８、１７  転写ベルト
１２  ＩＣＬローラ
１２ａ  導電性支持体
１２ｂ  弾性層
１２ｃ  被覆層
１３  クリーニングバイアス電源（電源）
【図１】
0004114991.tif 000008
【図２】
0004114991.tif 000009
【図３】
0004114991.tif 000010
【図４】
0004114991.tif 000011
【図５】
0004114991.tif 000012
【図６】
0004114991.tif 000013
【図７】
0004114991.tif 000014
【図８】
0004114991.tif 000015
【図９】
0004114991.tif 000016